(57)【要約】  基材上に保護層を形成するための組成物は、異なる粒径範囲を有する複数のシリカと、固化性樹脂とを含む。基材は、床又は壁用コンクリート、ブロック又はレンガ等の建造物用基材であってよい。シリカは典型的には、石英、硅砂、フリント、瑪瑙、その他の無機物として豊富に発生し、特にガラス、コンクリートといった幅広い材料の製造に使用される、白色又は無色の結晶化合物、即ちＳｉＯ２である。【選択図】なし【特許請求の範囲】
【請求項１】
基材上に保護層を形成するための組成物であって、
前記組成物は、異なる粒径範囲を有する複数のシリカと、固化性樹脂とを含み、
前記組成物は：
Ａ―０．２〜０．０５ｍｍの範囲の粒径を有するシリカを１０〜３０％；
Ｂ―２．０〜０．１ｍｍの範囲の粒径を有するシリカを１０〜３０％；
Ｃ―０．６０〜２ｍｍの範囲の粒径を有するシリカを５〜２５％；
Ｄ―２．０〜３．０ｍｍの範囲の粒径を有するシリカを５〜２５％；
Ｅ―３．０〜４．０ｍｍの範囲の粒径を有するシリカを５〜２０％；
Ｆ―１．０〜５．０ｍｍの範囲の粒径を有するシリカを２〜１５％；及び
前記樹脂を５〜２０％含む、基材上に保護層を形成するための前記組成物。
【請求項２】
Ａ―０．３〜０．１５ｍｍの範囲の粒径を有するシリカを１０〜３０％；
Ｂ―１．０〜０．２５ｍｍの範囲の粒径を有するシリカを１０〜３０％；
Ｃ―０．８５〜１．２ｍｍの範囲の粒径を有するシリカを５〜２５％；
Ｄ―１．８〜２．２ｍｍの範囲の粒径を有するシリカを５〜２５％；
Ｅ―２．８〜３．２ｍｍの範囲の粒径を有するシリカを５〜２０％；
Ｆ―１．０〜５．０ｍｍの範囲の粒径を有するシリカを２〜１５％；及び
前記樹脂を５〜２０％含む、請求項１に記載の組成物。
【請求項３】
前記シリカＡ〜Ｆのパーセンテージは：
Ａ―１６〜２７％；
Ｂ―１６〜２７％；
Ｃ―８〜１７％；
Ｄ―８〜１３％；
Ｅ―１１〜１３％；
Ｆ―４〜９％
である、請求項１又は２に記載の組成物。
【請求項４】
前記樹脂は１２〜１７％である、請求項１〜３のいずれか１項に記載の組成物。
【請求項５】
前記樹脂はポリエステル樹脂を含む、請求項１〜４のいずれか１項に記載の組成物。
【請求項６】
前記樹脂はエポキシ樹脂を含む、請求項１〜５のいずれか１項に記載の組成物。
【請求項７】
無機充填材を含む、請求項１〜６のいずれか１項に記載の組成物。
【請求項８】
前記充填材は、アルミナ水和物を０．５〜５％含む、請求項７に記載の組成物。
【請求項９】
固化剤又は反応開始剤を含んでよい、請求項１〜８のいずれか１項に記載の組成物。
【請求項１０】
前記作用剤は、ＭＥＫＰを０．１３〜０．２３％含む、請求項９に記載の組成物。
【請求項１１】
装飾用添加剤を含む、請求項１〜１０のいずれか１項に記載の組成物。
【請求項１２】
請求項１〜１１のいずれか１項に記載の組成物を３０分〜３時間に亘って５０〜９０℃の温度に曝露されたことを含む固化組成物。
【請求項１３】
Ａ―０．３〜０．１５ｍｍの範囲の粒径を有するシリカを２４〜２８％；
Ｂ―１．０〜０．２５ｍｍの範囲の粒径を有するシリカを２４〜２８％；
Ｃ―０．８５〜１．２ｍｍの範囲の粒径を有するシリカを７〜９％；
Ｄ―１．８〜２．２ｍｍの範囲の粒径を有するシリカを７〜９％；
Ｅ―２．８〜３．２ｍｍの範囲の粒径を有するシリカを１１〜１３％；
Ｆ―１．０〜５．０ｍｍの範囲の粒径を有するシリカを３〜５％；
ポリエステル樹脂を１３〜１７％；及び
ＭＥＫＰを０．１５〜０．４％含む、請求項１に記載の組成物。
【請求項１４】
Ａ―０．３〜０．１５ｍｍの範囲の粒径を有するシリカを１４〜１８％；
Ｂ―１．０〜０．２５ｍｍの範囲の粒径を有するシリカを１４〜１８％；
Ｃ―０．８５〜１．２ｍｍの範囲の粒径を有するシリカを１４〜１８％；
Ｄ―１．８〜２．２ｍｍの範囲の粒径を有するシリカを１０〜１４％；
Ｅ―２．８〜３．２ｍｍの範囲の粒径を有するシリカを１０〜１４％；
Ｆ―１．０〜５．０ｍｍの範囲の粒径を有するシリカを６〜１０％；
ポリエステル樹脂を１４〜１８％；及び
ＭＥＫＰを０．１〜０．２％；並びに 
前記固化組成物を形成するための、６０〜８０℃で６０〜１２０分に亘る上記混合物の熱処理を含む、請求項１に記載の組成物。
【請求項１５】
Ａ―０．３〜０．１５ｍｍの範囲の粒径を有するシリカを２４〜２８％；
Ｂ―１．０〜０．２５ｍｍの範囲の粒径を有するシリカを２４〜２８％；
Ｃ―０．８５〜１．２ｍｍの範囲の粒径を有するシリカを７〜９％；
Ｄ―１．８〜２．２ｍｍの範囲の粒径を有するシリカを７〜９％；
Ｅ―２．８〜３．２ｍｍの範囲の粒径を有するシリカを１１〜１３％；
Ｆ―１．０〜５．０ｍｍの範囲の粒径を有するシリカを３〜５％；
ポリエステル樹脂を１３〜１７％；
ＭＥＫＰを０．１５〜０．４％；及び
液体顔料の形態の前記装飾用添加剤を０．２〜０．４％含む、請求項１に記載の組成物。
【請求項１６】
Ａ―０．３〜０．１５ｍｍの範囲の粒径を有するシリカを１４〜１９％；
Ｂ―１．０〜０．２５ｍｍの範囲の粒径を有するシリカを１４〜１９％；
Ｃ―０．８５〜１．２ｍｍの範囲の粒径を有するシリカを１４〜１９％；
Ｄ―１．８〜２．２ｍｍの範囲の粒径を有するシリカを１０〜１５％；
Ｅ―２．８〜３．２ｍｍの範囲の粒径を有するシリカを１０〜１５％；
Ｆ―１．０〜５．０ｍｍの範囲の粒径を有するシリカを６〜１１％；
ポリエステル樹脂を１３〜１７％；及び
ＭＥＫＰを０．１５〜０．４％；並びに 
前記固化組成物を形成するための、６０〜８０℃で６０〜１２０分に亘る上述の混合物の熱処理を含む、請求項１に記載の組成物。
【請求項１７】
Ａ―０．３〜０．１５ｍｍの範囲の粒径を有するシリカを２４〜２８％；
Ｂ―１．０〜０．２５ｍｍの範囲の粒径を有するシリカを２４〜２８％；
Ｃ―０．８５〜１．２ｍｍの範囲の粒径を有するシリカを７〜９％；
Ｄ―１．８〜２．２ｍｍの範囲の粒径を有するシリカを７〜９％；
Ｅ―２．８〜３．２ｍｍの範囲の粒径を有するシリカを１１〜１３％；
Ｆ―１．０〜５．０ｍｍの範囲の粒径を有するシリカを３〜５％；
ポリエステル樹脂を１３〜１７％；及び
ＭＥＫＰを０．１５〜０．４％；並びに 
前記固化組成物を形成するための、６０〜８０℃で６０〜１２０分に亘る上記混合物の熱処理を含む、請求項１に記載の組成物。
【請求項１８】
Ａ―０．３〜０．１５ｍｍの範囲の粒径を有するシリカを２４〜２８％；
Ｂ―１．０〜０．２５ｍｍの範囲の粒径を有するシリカを２４〜２８％；
Ｃ―０．８５〜１．２ｍｍの範囲の粒径を有するシリカを７〜９％；
Ｄ―１．８〜２．２ｍｍの範囲の粒径を有するシリカを７〜９％；
Ｅ―２．８〜３．２ｍｍの範囲の粒径を有するシリカを１１〜１３％；
Ｆ―１．０〜５．０ｍｍの範囲の粒径を有するシリカを３〜５％；及び
エポキシ樹脂及び前記硬化剤を１０〜２５％；並びに
前記固化組成物を形成するための、６０〜８０℃で６０〜１２０分に亘る上記混合物の熱処理を含む、請求項１に記載の組成物。
【請求項１９】
Ａ―０．３〜０．１５ｍｍの範囲の粒径を有するシリカを２４〜２８％；
Ｂ―１．０〜０．２５ｍｍの範囲の粒径を有するシリカを２４〜２８％；
Ｃ―０．８５〜１．２ｍｍの範囲の粒径を有するシリカを７〜９％；
Ｄ―１．８〜２．２ｍｍの範囲の粒径を有するシリカを７〜９％；
Ｅ―２．８〜３．２ｍｍの範囲の粒径を有するシリカを１１〜１３％；
Ｆ―１．０〜５．０ｍｍの範囲の粒径を有するシリカを３〜５％；
アルミナ三水和物の形態の前記充填剤を０．５〜１．５％；
ポリエステル樹脂を１３〜１７％；及び
ＭＥＫＰを０．１５〜０．４％含む、請求項１に記載の組成物。
【請求項２０】
Ａ―０．３〜０．１５ｍｍの範囲の粒径を有するシリカを２４〜２８％；
Ｂ―１．０〜０．２５ｍｍの範囲の粒径を有するシリカを２４〜２８％；
Ｃ―０．８５〜１．２ｍｍの範囲の粒径を有するシリカを７〜９％；
Ｄ―１．８〜２．２ｍｍの範囲の粒径を有するシリカを７〜９％；
Ｅ―２．８〜３．２ｍｍの範囲の粒径を有するシリカを１１〜１３％；
Ｆ―１．０〜５．０ｍｍの範囲の粒径を有するシリカを３〜５％；
アルミナ三水和物の形態の前記充填剤を１．６〜２．５％；
ポリエステル樹脂を１３〜１７％；及び
ＭＥＫＰを０．１５〜０．４％含む、請求項１に記載の組成物。
【請求項２１】
圧縮強度が５０〜１００ＭＰＡである、請求項１〜２０のいずれか１項に記載の組成物。
【請求項２２】
バーコル硬度が３０〜６０、好ましくは３９〜４６である、請求項１〜２１のいずれか１項に記載の組成物。
【請求項２３】
請求項１〜２２のいずれか１項に記載の組成物を含む、保護床張り層。
【請求項２４】
異なる粒径範囲を有する複数のシリカと、固化性樹脂とを含む、保護建造物床層用組成物。
【請求項２５】
前記シリカの５０〜７０％は、粒径が５０μｍ〜１ｍｍであり、
前記シリカの３０〜５０％は、粒径が１〜５ｍｍである、請求項１〜２４のいずれか１項に記載の組成物。
【請求項２６】
シリカ  １５０〜３００μｍ            ２６．２３％；
シリカ  ２５０μｍ〜１ｍｍ          ２６．２３％；
シリカ  ＋１ｍｍ                      １３．７７％；
シリカ  ＋２ｍｍ                      ７．８７％；
シリカ  ＋３ｍｍ                      ７．８７％；
アルミナ三水和物                   ３．８７％；
ポリエステル樹脂（ＩＳＯ  ＮＰＧ） １３．９６％；
ＭＥＫＰ反応開始剤                ０．２１％；及び
Ｃ８０００結合剤                                  ０．００８％
を含む、請求項１〜２５のいずれか１項に記載の組成物。
【請求項２７】
請求項１〜２６のいずれか１項に記載の組成物を形成する方法であって：
第１のコンテナ内でシリカをアルミナ水和物と混合すること；
第２のコンテナ内で樹脂を結合剤及び反応開始剤と混合すること；
コンテナ内で上述の混合物を組み合わせて混合すること；及び
前記コンテナを減圧して、前記混合物から空気を除去すること
を含む、前記方法。
【請求項２８】
請求項１〜２６のいずれか１項に記載の組成物を表面に塗布するための方法であって：
前記表面上に型枠を準備すること；
前記組成物を、前記組成物中に空気を閉じ込めないように前記型枠内に塗布すること；
塗布した前記組成物の表面を水平にすること；
前記組成物を前記型枠内で硬化させること；及び
前記組成物の後固化を行うこと
を含む、前記方法。
【発明の詳細な説明】
【技術分野】
【０００１】
本発明は、建造物の表面材料として塗布でき、かつ固化（ｃｕｒｅｄ）させて建造物の構造用の硬い保護層を形成できる、固化性（ｃｕｒａｂｌｅ）組成物を対象とする。本発明はまた、その塗布方法も対象とする。本組成物の好ましい使用は、硬く頑丈な、通行可能な床層を提供することである。
【背景技術】
【０００２】
従来技術の方法、装置又は文献のいずれの参照は、これらが技術常識の一部を形成した又は形成することのいずれの証左又は承認を構成するものとして、見なされるべきではない。
【０００３】
ある表面全体に亘って塗布でき、その後（例えば固化によって）硬化させることができる組成物、特に液体組成物が公知である。これらの組成物は特に、床を保護するために有用である。
【０００４】
床張り材は、居住者による摩耗及び破断に耐えなければならず、水、湿気及び居住活動によって発生する損傷から建造物構造を保護しなければならない。
【０００５】
床張り材は、大きな露出領域全体に亘って使用される場合が多いため、このような床材は、屋外で使用した場合に局所的な周囲環境を汚染し得る、又は健康を脅かすガス若しくは危険な塵芥を屋内居住空間に放出し得る、環境に対して悪影響を有する物質を含有していないことが重要である。床材はまた、建造物の寿命全体を通して化学的及び物理的に不活性かつ安定であるべきである。
【０００６】
現代の建築家及び家屋所有者の要求に応えるために、床舗装システムは審美的に美しく、耐久性が高く、孔を有さず、継ぎ目がなく、保守作業が不要であり、また使用条件及び気候条件の変化に、建造物の寿命全体を通して劣化することなく耐えることができるものであることが好ましい。床張り材製品はまた、建造物の設計者の個別の装飾に対する要件を満たし、長期に亘る審美的寿命を達成できるような設計の柔軟性を実現できるよう、様々な外観に形成できるものであるべきである。
【０００７】
床張り表面は最適には、擦過、滑り、染み（ｓｔａｉｎ）、摩擦及び衝撃に対する耐性を有し、物理的に安定であり、化学的に不活性であるべきである。
【０００８】
このような目的のために、セメント、コンクリート、スレート、石、セラミックタイル、プラスチック製品、無垢材、植物系建築板の全てを床張り材製品として古くから使用してきた。床張りはモジュール式と非モジュール式とに大別できる。
【０００９】
上述の基準を達成するために使用される従来の非モジュール式の方法は、押し固めた土砂、石灰、テラゾ、研磨したコンクリート、樹脂系トップコート、２部構造エポキシコーティングを含む。これらの表面はすべて、床への接着のための接着層を必要としないという利点を有するが、これらの主な消極的特性は、これらが全て、適切な保守及び封止の施工を行わないと劣化してしまうことである。
【００１０】
保守が良好でないと、その結果として、エポキシによる表面光沢の低下、研磨したコンクリートからのシリカダスト、又は押し固めた土砂の完全な劣化が発生し得る。また、これらの製品を塗布すると、経年変化によるひび割れが表面内に必然的に発生する場合があり、これは完成製品にとって好ましくない。
【００１１】
モジュール式の方法は、セラミック、セグメント化されたコンクリート、天然石表面を含む。これらは接合部を必要とし、これによって膨張及び収縮が促進される。そのため、敷設のための熟練したアプローチが必要となり、また長寿命を保証するために、セクション間のグラウト注入接合部及び専用の接着剤製品又はモルタルの塗布が必要となる。セラミックタイル及び天然石の機能性は、多孔性の変動、並びに最終的な染み及び滑りに対する耐性を必要とする表面仕上げによって大幅に変化する。
【００１２】
樹脂系トップコートを設けることが公知であり、この場合、ポリマー樹脂を大理石及びその他の骨材と混合して、平坦に研磨され封止された装飾用床張り材表面を提供する。このような製品は、比較的柔らかい骨材を使用するため耐久性が制限され、封止プロセス進行中の保守が必要であるため機能性が制限され、また、標準的でない寸法を有する領域において全体的なひび割れが容易に発生する。
【００１３】
研磨したコンクリートを使用して継ぎ目のない表面を達成し、セグメント化された接合部を必要とすることなく大型の表面領域を設計できるようにすることも公知である。コンクリートが固化するにつれて自然に収縮することは、時間とともにコンクリートに表面ひび割れの網目が発生することを意味し、これは、初期状態では魅力的であった均一な表面を損なう。研磨したコンクリートはまた、表面封止材製品、及び表面の機能性の持続のために重要である保守工程に影響を受ける。
【００１４】
既存の表面コーティング組成物のその他の欠点は：
・多孔性／染みに対する耐性、
・硬度／引掻き耐性、
・継ぎ目のない塗布、
・審美的アピール／設計多様性、
・滑り耐性／研磨の水平度（ｌｅｖｅｌ  ｏｆ  ｐｏｌｉｓｈ）、
・カスタマイズ可能性／用途の独自性（ｉｎｄｉｖｉｄｕａｌ  ａｐｐｌｉｃａｔｉｏｎ）、
・機械的／屈曲品質
に劣ること、及びこのような表面が高いレベルの保守を必要とすることである。
【００１５】
多くの既存の技術の更なる欠点は、既存の複合材料が多孔性であることにより、封止が必要になる場合が多いことである。セラミックタイル及び天然石等の、標準的なセグメント化された床張り材製品は、設置後のセグメント間に必然的に発生する間隙を充填するために、専用の結合用接着剤及びグラウトを必要とする。
【００１６】
多くの既存の技術の更なる欠点は：既存の建造物に対して、既存の基材全体に亘って現場で成形できないこと；複数の領域を異なる高さに亘って及びコンクリートの接合部を覆って継ぎ目なく舗装できないこと；並びに多くの床張り材製品に固有のバッチ変動なしに大きな領域を成形できないことである。
【発明の概要】
【発明が解決しようとする課題】
【００１７】
本発明の目的は、上述の欠点のうちの少なくともいくつかを克服できる組成物及び／若しくは方法及び／若しくは装置を提供すること、又は有用な若しくは市販の選択肢を提供することである。
【課題を解決するための手段】
【００１８】
本発明の第１の態様によると、基材上に保護層を形成するための組成物が提供され、この組成物は、異なる粒径範囲を有する複数のシリカと、固化性樹脂とを含む。
【００１９】
上記基材は好ましくは、床又は壁等の建造物構造である。この基材はコンクリート、ブロック又はレンガを含んでよい。
【００２０】
上記シリカは典型的には、石英、硅砂、フリント、瑪瑙、その他の無機物として豊富に発生し、特にガラス、コンクリートといった幅広い材料の製造に使用される、白色又は無色の結晶化合物、即ちＳｉＯ２である。
【００２１】
適切には、シリカは５０μｍ〜５ｍｍの範囲の粒径を有する。
【００２２】
適切には、シリカの５０〜７０％が５０μｍ〜１ｍｍの範囲の粒径を有し、シリカの３０〜５０％が１〜５ｍｍの範囲の粒径を有する。
【００２３】
適切には、本組成物は異なる粒径範囲を有する３〜１０種類のシリカを含む。好ましくは、本組成物は異なる粒径範囲を有する５〜６種類又は約５〜６種類のシリカを含む。
【００２４】
適切には、組成物は以下のシリカのうち少なくともいくつかを含む。
Ａ．  ０．５〜０．１ｍｍ、好ましくは約０．３〜０．１５ｍｍの範囲の粒径を有するシリカ。このシリカの量は１０〜４０％、好ましくは１６〜２７％であってよい。
Ｂ．１．５〜０．１ｍｍ、好ましくは約１〜０．２５ｍｍの範囲の粒径を有するシリカ。このシリカの量は１０〜４０％、好ましくは１６〜２７％であってよい。
Ｃ．  １．０〜１．５ｍｍ、適切には０．８５〜１．２ｍｍの範囲の粒径を有するシリカ。このシリカの量は４〜２５％、好ましくは約８〜１７％であってよい。
Ｄ．  １．５〜２．５ｍｍ、適切には１．８〜２．２ｍｍの範囲の粒径を有するシリカ。このシリカの量は４〜２５％、好ましくは約８〜１７％であってよい。
Ｅ．２〜４ｍｍ、適切には２．８〜３．２ｍｍの範囲の粒径を有するシリカ。このシリカの量は５〜２０％、好ましくは１１〜１３％であってよい。
Ｆ．０．６〜８ｍｍ、適切には１〜５ｍｍの範囲の粒径を有するシリカ。このシリカの量は２〜１５％、好ましくは４〜９％であってよい。
【００２５】
適切には、本組成物は、シリカＡ〜Ｆ、又はＡ〜Ｅを含む。
【００２６】
適切には、本組成物は、以下を含む：
Ａ―０．２〜０．０５ｍｍの範囲の粒径を有するシリカを１０〜３０％；
Ｂ―２．０〜０．１ｍｍの範囲の粒径を有するシリカを１０〜３０％；
Ｃ―０．６０〜２ｍｍの範囲の粒径を有するシリカを５〜２５％；
Ｄ―２．０〜３．０ｍｍの範囲の粒径を有するシリカを５〜２５％；
Ｅ―３．０〜４．０ｍｍの範囲の粒径を有するシリカを５〜２０％；
Ｆ―１．０〜５．０ｍｍの範囲の粒径を有するシリカを２〜１５％；及び
樹脂を５〜２０％。
【００２７】
適切には、本組成物は、以下を含む：
Ａ―０．３〜０．１５ｍｍの範囲の粒径を有するシリカを１０〜３０％；
Ｂ―１．０〜０．２５ｍｍの範囲の粒径を有するシリカを１０〜３０％；
Ｃ―０．８５〜１．２ｍｍの範囲の粒径を有するシリカを５〜２５％；
Ｄ―１．８〜２．２ｍｍの範囲の粒径を有するシリカを５〜２５％；
Ｅ―２．８〜３．２ｍｍの範囲の粒径を有するシリカを５〜２０％；
Ｆ―１．０〜５．０ｍｍの範囲の粒径を有するシリカを２〜１５％；及び
樹脂を５〜２０％。
【００２８】
適切には、シリカＡ〜Ｆの適切なパーセンテージは、以下の通りである：
Ａ―１６〜２７％；
Ｂ―１６〜２７％；
Ｃ―８〜１７％；
Ｄ―８〜１３％；
Ｅ―１１〜１３％；
Ｆ―４〜９％。
【００２９】
適切には、本組成物は、以下の割合のシリカを含む：
シリカ  １５０〜３００μｍ            ２６．２３％
シリカ  ２５０μｍ〜１ｍｍ          ２６．２３％
シリカ  ＋１ｍｍ                      １３．７７％
シリカ  ＋２ｍｍ                      ７．８７％
シリカ  ＋３ｍｍ                      ７．８７％
【００３０】
固化性樹脂は、注型用樹脂を含んでよい。この樹脂はポリエステル樹脂、オルトフタル酸樹脂、アクリル改質ポリエステル樹脂等を含んでよい。好ましくはこの樹脂は、イソフタル酸及びネオペンチルグリコールをベースとしたポリエステル樹脂である。この樹脂がポリエステル樹脂である場合、組成物中の樹脂の量は５〜２５％、適切には１０〜１８％、好ましくは１３．９６％又は約１３．９６％であってよい。
【００３１】
この樹脂は、エポキシ樹脂を含んでよい。エポキシ樹脂は、化石燃料由来のものではなく、バイオ再生可能材料由来のもの、又は植物過程（ｐｌａｎｔ  ｐｒｏｃｅｓｓ）由来のものであってよい。適切なエポキシ樹脂は、エポキシ化パイン油、及び／又はビスフェノールエポキシ樹脂等のフェノール樹脂を含んでよい。この樹脂がエポキシ樹脂である場合、組成物中の樹脂の量は５〜２５％、適切には１０〜１８％、好ましくは１３．９６％又は約１３．９６％であってよい。
【００３２】
本組成物は、固化剤又は反応開始剤（ｉｎｉｔｉａｔｏｒ  ａｇｅｎｔ）を含んでよい。この作用剤はペルオキシドを含んでよい。適切なペルオキシドは、ＭＥＫＰ（メチルエチルケトンペルオキシド）反応開始剤を含んでよい。作用剤の量は０．１〜１％、適切には０．１〜０．５％、好ましくは０．２１％又は約０．２１％であってよい。作用剤は、アミンを含んでよい硬化剤を含んでよい。アミンは、頑丈で透明な耐衝撃性コーティング及び成形物を形成できるエポキシ固化剤として使用されるポリオキシプロピレンジアミン、アミドアミン、脂肪族アミン、並びに／又は脂環式アミンを含んでよい。
【００３３】
本組成物は、組成物に所望の特性を与えるための少なくとも１つの添加剤を含んでよい。適切な添加剤は、完成製品の染み耐性（ｓｔａｉｎ  ｒｅｓｉｓｔａｎｃｅ）を改善するものである。適切な染み耐性増進添加剤は、アルミナ三水和物を含む。アルミナは０．５〜１０％、適切には０．５〜６％、好ましくは３．８７％又は約３．８７％存在してよい。アルミナ三水和物は、染み耐性添加剤として以外の理由で存在してもよい。水酸化アルミニウムとアルミナ水和物を互換的に使用してよい。
【００３４】
本組成物は結合剤を含んでよい。結合剤は好ましくは、ポリマーコンクリート及び固体表面を対象とする用途における使用に適した作用剤である。適切な作用剤は、Ｃ８０００結合剤を含む。この作用剤は、曲げ強度、圧縮強度、弾性係数等の機械的特性を改善させることができる。使用する結合剤の量は特定の作用剤によって異なり得るが、作用剤がＣ８０００である場合、その量は適切には０．００３〜０．０１５％、より適切には０．００５〜０．０１１％、好ましくは０．００８％又は約０．００８％である。
【００３５】
特に好ましい形態では、本組成物は、以下を含んでよい：
Ａ―０．３〜０．１５ｍｍの範囲の粒径を有するシリカを２４〜２８％；
Ｂ―１．０〜０．２５ｍｍの範囲の粒径を有するシリカを２４〜２８％；
Ｃ―０．８５〜１．２ｍｍの範囲の粒径を有するシリカを７〜９％；
Ｄ―１．８〜２．２ｍｍの範囲の粒径を有するシリカを７〜９％；
Ｅ―２．８〜３．２ｍｍの範囲の粒径を有するシリカを１１〜１３％；
Ｆ―１．０〜５．０ｍｍの範囲の粒径を有するシリカを３〜５％；
ポリエステル樹脂を１３〜１７％；及び
ＭＥＫＰを０．１５〜０．４％。
【００３６】
特に好ましい形態では、本組成物は、以下を含んでよい：
Ａ―０．３〜０．１５ｍｍの範囲の粒径を有するシリカを１４〜１８％；
Ｂ―１．０〜０．２５ｍｍの範囲の粒径を有するシリカを１４〜１８％；
Ｃ―０．８５〜１．２ｍｍの範囲の粒径を有するシリカを１４〜１８％；
Ｄ―１．８〜２．２ｍｍの範囲の粒径を有するシリカを１０〜１４％；
Ｅ―２．８〜３．２ｍｍの範囲の粒径を有するシリカを１０〜１４％；
Ｆ―１．０〜５．０ｍｍの範囲の粒径を有するシリカを６〜１０％；
ポリエステル樹脂を１４〜１８％；及び
ＭＥＫＰを０．１〜０．２％；並びに 
固化組成物を形成するための、６０〜８０℃で６０〜１２０分に亘る上述の混合物の熱処理。
【００３７】
特に好ましい形態では、本組成物は、以下を含んでよい：
Ａ―０．３〜０．１５ｍｍの範囲の粒径を有するシリカを２４〜２８％；
Ｂ―１．０〜０．２５ｍｍの範囲の粒径を有するシリカを２４〜２８％；
Ｃ―０．８５〜１．２ｍｍの範囲の粒径を有するシリカを７〜９％；
Ｄ―１．８〜２．２ｍｍの範囲の粒径を有するシリカを７〜９％；
Ｅ―２．８〜３．２ｍｍの範囲の粒径を有するシリカを１１〜１３％；
Ｆ―１．０〜５．０ｍｍの範囲の粒径を有するシリカを３〜５％；
ポリエステル樹脂を１３〜１７％；
ＭＥＫＰを０．１５〜０．４％；及び
液体顔料の形態の装飾用添加剤を０．２〜０．４％。
【００３８】
特に好ましい形態では、本組成物は、以下を含んでよい：
Ａ―０．３〜０．１５ｍｍの範囲の粒径を有するシリカを１４〜１９％；
Ｂ―１．０〜０．２５ｍｍの範囲の粒径を有するシリカを１４〜１９％；
Ｃ―０．８５〜１．２ｍｍの範囲の粒径を有するシリカを１４〜１９％；
Ｄ―１．８〜２．２ｍｍの範囲の粒径を有するシリカを１０〜１５％；
Ｅ―２．８〜３．２ｍｍの範囲の粒径を有するシリカを１０〜１５％；
Ｆ―１．０〜５．０ｍｍの範囲の粒径を有するシリカを６〜１１％；
ポリエステル樹脂を１３〜１７％；及び
ＭＥＫＰを０．１５〜０．４％；並びに 
固化組成物を形成するための、６０〜８０℃で６０〜１２０分に亘る上述の混合物の熱処理。
【００３９】
特に好ましい形態では、本組成物は、以下を含んでよい：
Ａ―０．３〜０．１５ｍｍの範囲の粒径を有するシリカを２４〜２８％；
Ｂ―１．０〜０．２５ｍｍの範囲の粒径を有するシリカを２４〜２８％；
Ｃ―０．８５〜１．２ｍｍの範囲の粒径を有するシリカを７〜９％；
Ｄ―１．８〜２．２ｍｍの範囲の粒径を有するシリカを７〜９％；
Ｅ―２．８〜３．２ｍｍの範囲の粒径を有するシリカを１１〜１３％；
Ｆ―１．０〜５．０ｍｍの範囲の粒径を有するシリカを３〜５％；
ポリエステル樹脂を１３〜１７％；及び
ＭＥＫＰを０．１５〜０．４％；並びに 
固化組成物を形成するための、６０〜８０℃で６０〜１２０分に亘る上述の混合物の熱処理。
【００４０】
特に好ましい形態では、本組成物は、以下を含んでよい：
Ａ―０．３〜０．１５ｍｍの範囲の粒径を有するシリカを２４〜２８％；
Ｂ―１．０〜０．２５ｍｍの範囲の粒径を有するシリカを２４〜２８％；
Ｃ―０．８５〜１．２ｍｍの範囲の粒径を有するシリカを７〜９％；
Ｄ―１．８〜２．２ｍｍの範囲の粒径を有するシリカを７〜９％；
Ｅ―２．８〜３．２ｍｍの範囲の粒径を有するシリカを１１〜１３％；
Ｆ―１．０〜５．０ｍｍの範囲の粒径を有するシリカを３〜５％；及び
エポキシ樹脂及び硬化剤を１０〜２５％；並びに
固化組成物を形成するための、６０〜８０℃で６０〜１２０分に亘る上述の混合物の熱処理。
【００４１】
特に好ましい形態では、本組成物は、以下を含んでよい：
Ａ―０．３〜０．１５ｍｍの範囲の粒径を有するシリカを２４〜２８％；
Ｂ―１．０〜０．２５ｍｍの範囲の粒径を有するシリカを２４〜２８％；
Ｃ―０．８５〜１．２ｍｍの範囲の粒径を有するシリカを７〜９％；
Ｄ―１．８〜２．２ｍｍの範囲の粒径を有するシリカを７〜９％；
Ｅ―２．８〜３．２ｍｍの範囲の粒径を有するシリカを１１〜１３％；
Ｆ―１．０〜５．０ｍｍの範囲の粒径を有するシリカを３〜５％；
アルミナ三水和物の形態の充填剤を０．５〜１．５％；
ポリエステル樹脂を１３〜１７％；及び
ＭＥＫＰを０．１５〜０．４％。
【００４２】
特に好ましい形態では、本組成物は、以下を含んでよい：
Ａ―０．３〜０．１５ｍｍの範囲の粒径を有するシリカを２４〜２８％；
Ｂ―１．０〜０．２５ｍｍの範囲の粒径を有するシリカを２４〜２８％；
Ｃ―０．８５〜１．２ｍｍの範囲の粒径を有するシリカを７〜９％；
Ｄ―１．８〜２．２ｍｍの範囲の粒径を有するシリカを７〜９％；
Ｅ―２．８〜３．２ｍｍの範囲の粒径を有するシリカを１１〜１３％；
Ｆ―１．０〜５．０ｍｍの範囲の粒径を有するシリカを３〜５％；
アルミナ三水和物の形態の充填剤を１．６〜２．５％；
ポリエステル樹脂を１３〜１７％；及び
ＭＥＫＰを０．１５〜０．４％。
【００４３】
適切には、本組成物の圧縮強度は、５０〜１００ＭＰＡである。
【００４４】
適切には、本組成物のバーコル硬度（Ｂａｒｃｏｌ  ｈａｒｄｎｅｓｓ）は、３０〜６０、好ましくは３９〜４６である。
【００４５】
適切には、本組成物は、保護床張り層を含む。
【００４６】
特に好ましい形態では、本組成物は以下を含んでよい：
シリカ  １５０〜３００μｍ            ２６．２３％；
シリカ  ２５０μｍ〜１ｍｍ          ２６．２３％；
シリカ  ＋１ｍｍ                      １３．７７％；
シリカ  ＋２ｍｍ                      ７．８７％；
シリカ  ＋３ｍｍ                      ７．８７％；
アルミナ三水和物                   ３．８７％；
ポリエステル樹脂（ＩＳＯ  ＮＰＧ） １３．９６％；
ＭＥＫＰ反応開始剤                ０．２１％；及び
Ｃ８０００結合剤                                  ０．００８％。
【００４７】
別の形態において、本発明は、異なる粒径範囲を有する複数のシリカと、固化性樹脂とを含む組成物を形成するための方法を含む。本方法は：第１のコンテナ内でシリカをアルミナ水和物と混合すること；第２のコンテナ内で樹脂を結合剤及び反応開始剤と混合すること；コンテナ内でこれらの混合物を組み合わせて混合すること；並びにこのコンテナを減圧して、混合物から空気を除去することを含む。
【００４８】
シリカ、アルミナ三水和物、結合剤、反応開始剤は、上述の通りのものであってよい。
【００４９】
減圧される空気圧は、混合中に５分間に亘って、約１バールであってよい。
【００５０】
本組成物は放置することで硬化させることができる。これは環境温度下において空気に曝露した状態で実施できる。硬化時間は１〜１０時間であってよく、典型的には１〜３時間であってよい。
【００５１】
本組成物を、後固化（ｐｏｓｔ  ｃｕｒｉｎｇ）ステップに供することができる。このステップは熱を使用するものであってよい。本組成物を少なくとも２時間の間８０℃に加熱して、完全に硬化させ、複合材料を化学的に安定化させることができる。
【発明を実施するための形態】
【００５２】
実施例１
本発明の好ましい実施形態による組成物は、以下の通りである：
シリカ  １５０〜３００μｍ            ２６．２３％；
シリカ  ２５０μｍ〜１ｍｍ          ２６．２３％；
シリカ  ＋１ｍｍ                      １３．７７％；
シリカ  ＋２ｍｍ                      ７．８７％；
シリカ  ＋３ｍｍ                      ７．８７％；
アルミナ三水和物                   ３．８７％；
ポリエステル樹脂（ＩＳＯ  ＮＰＧ） １３．９６％；
ＭＥＫＰ反応開始剤                ０．２１％；及び
Ｃ８０００結合剤                                  ０．００８％。
【００５３】
シリカは全て完全に清浄でなければならず、乾燥していなければならず、有機含有物又は汚染物質を含んではいけない。
【００５４】
シリカ及びアルミナ水和物は、これらが確実に均質に組み合わされるのに十分な程度に、機械的ミキサ（図示せず）内で完全に混合される。
【００５５】
ポリエステル樹脂を計量して、上記配合表の正確な比率で混合用コンテナ内に入れる。
【００５６】
結合剤を樹脂に添加し、完全に混合する。
【００５７】
反応開始剤を樹脂に添加し、完全に混合する。
【００５８】
樹脂、シリカ、アルミナ三水和物を機械的ミキサ内で組み合わせて完全に混合し、同時に真空圧を印加して混合材料から全ての空気を除去する（混合中、１バールの圧力を５分間）。
【００５９】
その後この材料を表面に塗布して硬化させることができる。加熱による後固化ステップを用いることができる。
【００６０】
表１は、異なる範囲のシリカ粒径範囲及び量、並びに異なる樹脂及び添加剤を用いた９つの組成物、即ち実施例２〜１０を示す。これらは上述の一般的な方法を用いて調製されているが、全ての実施例においていくつかの添加物が存在していなくてもよいことを理解されたい。
【００６１】
Ａｖｅｒｙ万能試験機（Ａｖｅｒｙ  Ｕｎｉｖｅｒｓａｌ  Ｔｅｓｔｉｎｇ  Ｍａｃｈｉｎｅ）を用いて圧縮試験を行った。
【００６２】
【表１Ａ】
2015518515.tif 000002
【表１Ｂ】
2015518515.tif 000003
【００６３】
表１は、６０〜９２ＭＰＡの圧縮強度を有するように床張り組成物（ｆｌｏｏｒｉｎｇ  ｃｏｍｐｏｓｉｔｉｏｎｓ）を調製できることを示している。この表はまた、アルミナ三水和物及び比較的少量の樹脂を使用することの利点も示している。
【００６４】
サイズが１ｍｍ超のシリカを最低２５％有すると特に有利である。理論により拘束されることを望むものではないが、このような２５％の比較的大きい粒子により、より微細な石英粒子の場合に比べて、外面をコーティングするために必要な樹脂量が大幅に低減される。
【００６５】
この表の結果から、かなりの量の＞１ｍｍの粒子を有する場合でもなお適度に高い圧縮強度を得るために、最高１６％の樹脂を使用できることも確認される。
【００６６】
他の興味深い観察結果は、Ａｌ２ＳＯ３を２倍にすることにより、ＥＣ２Ａの圧縮強度がＥＣ２から５ＭＰＡ上昇したことである。これは、アルミナ三水和物が何らかの強度増大機能を果たし得ることを示していると考えられ、これはアルミナ三水和物が、本来なら樹脂が占めることになる（というのは、樹脂は無機充填材であるためである）はずのマトリックス内の領域を置換するためであると考えられる。
【００６７】
石英粒径の等級分けと、全ての粒子をコーティングするために必要な樹脂の最小量との間の関係は、高い強度を達成するために重要である。表２は、更なる実施例及び比較例を示す。
【００６８】
【表２Ａ】
2015518515.tif 000004
【表２Ｂ】
2015518515.tif 000005
【表２Ｃ】
2015518515.tif 000006
【表２Ｄ】
2015518515.tif 000007
【表２Ｅ】
2015518515.tif 000008
【００６９】
本組成物を表面に塗布する。組成物が固化するまで組成物を保持するために、型枠を使用できる。
【００７０】
本複合材料は、室温で硬化させることができ、これには１〜３時間かかる。
【００７１】
その後上記型枠を取り外し、成形材料を基材に接着した状態で残す。
【００７２】
製品が硬化したら、これを８０℃まで少なくとも２時間加熱することによって後固化させ、複合材料を完全に硬化させて化学的に安定化する。
【００７３】
必要に応じて、固化した表面を以下のように研磨できる。
【００７４】
複合材料を成形して固化させた後、可搬式コンクリート研磨装置上の回転ディスク（ｃｏｕｒｓｅ  ｄｉｓｃ）を用いてその表面を平坦に研磨することにより、床を確実に平坦にし、成形セクションのいずれのうねり又は変動性を確実に排除する。
【００７５】
その後、所望のレベルの光沢及び滑り耐性が達成されるまで、研磨用ディスクを徐々に細目にしながら床を連続的に研磨する。
【００７６】
本発明の好ましい実施形態を用いると、表面性能は他の床張り表面の殆どより優れたものとなり、保守の必要が少なくなり、また複合材料が無孔性であるため封止が必要なくなる。セラミックタイル及び天然石等の、標準的なセグメント化された床張り材製品は、設置後のセグメント間に必然的に発生する間隙を充填するために、専用の結合用接着剤及びグラウトを必要とする。本発明の材料は使用現場で成形され、固有の結合性を有し、従って塗布中に結合用接着剤を使用する必要がなくなる。
【００７７】
本発明の好ましい実施形態の組成物の完成製品の性能は、以下の利益を提供する：
・多孔性／染みに対する耐性
・硬度／引掻き耐性
・継ぎ目のない塗布
・審美的アピール／設計多様性
・滑り耐性／研磨の水平度
・カスタマイズ可能性／用途の独自性
・機械的／屈曲品質
・保守の不要。
【００７８】
本発明の好ましい実施形態を用いると：
・既存の建造物に対して、既存の基材全体に亘って現場で成形でき；
・複数の領域を異なる高さに亘って及びコンクリートの接合部を覆って継ぎ目なく舗装でき；
・多くの床張り材製品に固有のバッチ変動なしに大きな領域を成形できる。
【００７９】
法令を遵守して、構造的又は方法論的特徴に関してある程度具体的な用語を用いて本発明を説明した。用語「含む／備える（ｃｏｍｐｒｉｓｅｓ）」又は「含む（ｃｏｍｐｒｉｓｉｎｇ）」「からなる（ｃｏｍｐｒｉｓｅｄ  ｏｆ）」等の変形形態は、全体を通して包括的な意味合いで使用されており、いずれの更なる特徴を排除するものとして使用されてはいない。本明細書において説明した手段は本発明を実施する好ましい形態を含むものであり、従って本発明は本出願において図示及び説明した具体的特徴に限定されるものではないことを理解されたい。従って本発明は、当業者が適切に解釈する添付の請求項の適切な範囲内にある複数の形態又は修正例のいずれとして請求される。
【００８０】
本明細書及び（存在する場合は）請求項を通して、用語「実質的に／略（ｓｕｂｓｔａｎｔｉａｌｌｙ）」又は「約（ａｂｏｕｔ）」は、文脈上必然的にそうでない場合を除いて、この用語によって限定された範囲に数値を限定するものではないものとして理解されたい。
【００８１】
本発明のいずれの実施形態は単なる例示を意図したものであり、本発明を限定することを意図したものではない。従って、本発明の精神及び範囲から逸脱することなく、上述のいずれの実施形態に対して様々なその他の変形及び修正を行うことができることを理解されたい。
【手続補正書】
【提出日】平成26年4月17日(2014.4.17)
【手続補正１】
【補正対象書類名】特許請求の範囲
【補正対象項目名】全文
【補正方法】変更
【補正の内容】
【特許請求の範囲】
【請求項１】
基材上に保護層を形成するための床張り組成物であって、
前記組成物は、異なる粒径範囲を有する複数のシリカと、固化性ポリエステル又はエポキシ樹脂とを含み、
前記組成物は：
Ａ―０．２〜０．０５ｍｍの範囲の粒径を有するシリカを１０〜３０％；
Ｂ―２．０〜０．１ｍｍの範囲の粒径を有するシリカを１０〜３０％；
Ｃ―０．６０〜２ｍｍの範囲の粒径を有するシリカを５〜２５％；
Ｄ―２．０〜３．０ｍｍの範囲の粒径を有するシリカを５〜２５％；
Ｅ―３．０〜４．０ｍｍの範囲の粒径を有するシリカを５〜２０％；
Ｆ―１．０〜５．０ｍｍの範囲の粒径を有するシリカを２〜１５％；及び
前記樹脂を５〜２０％含む、基材上に保護層を形成するための前記組成物。
【請求項２】
Ａ―０．３〜０．１５ｍｍの範囲の粒径を有するシリカを１０〜３０％；
Ｂ―１．０〜０．２５ｍｍの範囲の粒径を有するシリカを１０〜３０％；
Ｃ―０．８５〜１．２ｍｍの範囲の粒径を有するシリカを５〜２５％；
Ｄ―１．８〜２．２ｍｍの範囲の粒径を有するシリカを５〜２５％；
Ｅ―２．８〜３．２ｍｍの範囲の粒径を有するシリカを５〜２０％；
Ｆ―１．０〜５．０ｍｍの範囲の粒径を有するシリカを２〜１５％；及び
前記樹脂を５〜２０％含む、請求項１に記載の組成物。
【請求項３】
前記シリカＡ〜Ｆのパーセンテージは：
Ａ―１６〜２７％；
Ｂ―１６〜２７％；
Ｃ―８〜１７％；
Ｄ―８〜１３％；
Ｅ―１１〜１３％；
Ｆ―４〜９％
である、請求項１又は２に記載の組成物。
【請求項４】
前記樹脂は１２〜１７％である、請求項１〜３のいずれか１項に記載の組成物。
【請求項５】
無機充填材を含む、請求項１〜４のいずれか１項に記載の組成物。
【請求項６】
前記充填材は、アルミナ水和物を０．５〜５％含む、請求項５に記載の組成物。
【請求項７】
固化剤又は反応開始剤を含んでよい、請求項１〜６のいずれか１項に記載の組成物。
【請求項８】
前記作用剤は、ＭＥＫＰを０．１３〜０．２３％含む、請求項７に記載の組成物。
【請求項９】
装飾用添加剤を含む、請求項１〜８のいずれか１項に記載の組成物。
【請求項１０】
請求項１〜９のいずれか１項に記載の組成物を３０分〜３時間に亘って５０〜９０℃の温度に曝露されたことを含む固化組成物。
【請求項１１】
圧縮強度が５０〜１００ＭＰＡである、請求項１〜１０のいずれか１項に記載の組成物。
【請求項１２】
バーコル硬度が３０〜６０、好ましくは３９〜４６である、請求項１〜１１のいずれか１項に記載の組成物。
【請求項１３】
前記シリカの５０〜７０％は、粒径が５０μｍ〜１ｍｍであり、
前記シリカの３０〜５０％は、粒径が１〜５ｍｍである、請求項１〜１２のいずれか１項に記載の組成物。
【請求項１４】
シリカ  １５０〜３００μｍ       ２６．２３％；
シリカ  ２５０μｍ〜１ｍｍ      ２６．２３％；
シリカ  ＋１ｍｍ                 １３．７７％；
シリカ  ＋２ｍｍ                 ７．８７％；
シリカ  ＋３ｍｍ                 ７．８７％；
アルミナ三水和物             ３．８７％；
ポリエステル樹脂（ＩＳＯ  ＮＰＧ）  １３．９６％；
ＭＥＫＰ反応開始剤           ０．２１％；及び
Ｃ８０００結合剤                 ０．００８％
を含む、請求項１〜１３のいずれか１項に記載の組成物。
【請求項１５】
請求項１〜１４のいずれか１項に記載の組成物を形成する方法であって：
第１のコンテナ内でシリカをアルミナ水和物と混合すること；
第２のコンテナ内で樹脂を結合剤及び反応開始剤と混合すること；
コンテナ内で上述の混合物を組み合わせて混合すること；及び
前記コンテナを減圧して、前記混合物から空気を除去すること
を含む、前記方法。
【請求項１６】
請求項１〜１４のいずれか１項に記載の組成物を表面に塗布するための方法であって：
前記表面上に型枠を準備すること；
前記組成物を、前記組成物中に空気を閉じ込めないように前記型枠内に塗布すること；
塗布した前記組成物の表面を水平にすること；
前記組成物を前記型枠内で硬化させること；及び
前記組成物の後固化を行うこと
を含む、前記方法。
【手続補正２】
【補正対象書類名】明細書
【補正対象項目名】００６２
【補正方法】変更
【補正の内容】
【００６２】
【表１Ａ】
2015518515.tif 000009
【表１Ｂ】
2015518515.tif 000010
【国際調査報告】
2015518515.tif 000011
2015518515.tif 000012
2015518515.tif 000013